(57)【要約】【課題】自家脂肪移植等に関する。【解決手段】自家３Ｄ脂肪移植、及び、所望の多孔率を有する３Ｄ形状へと成形可能な加工に適した分散液／エマルションを得るための生体適合性セルロースナノフィブリル（ＣＮＦ）又はコラーゲンナノフィブリルを用いた幹細胞を多く含む脂肪組織脂肪吸引物の改質。成形済み３Ｄ構造物は更に、移植部位においてｉｎ  ｓｉｔｕで又は移植前のいずれかにおいて架橋される。移植は、ヒト又は動物において、注入、モールディング、又は３Ｄバイオプリンティングを含むがこれらに限定されない再建手術及び審美手術を用いて、軟組織の輪郭変形を矯正するために、実施することができる。生体適合性のセルロースナノフィブリル又はコラーゲンナノフィブリルは、分離脂肪吸引物の分散剤／乳化剤として機能し、分散液を、栄養素の拡散及び血管新生のための多孔率を更にもたらす３Ｄ形状へと加工することを可能とする剪断減粘性をもたらす。本発明は、構造物の機械的安定性及びより大きな構造物として移植される能力を提供するための架橋剤を更に含む。【選択図】図１
2021533882.tif 000002
【特許請求の範囲】
【請求項１】
ヒト又は動物の脂肪吸引物由来脂肪組織を使用した三次元自家脂肪グラフトを作製するための方法であって、前記脂肪吸引物は幹細胞を含み、前記脂肪吸引物は１種又は複数種の賦形剤と混合され、前記脂肪吸引物及び前記１種又は複数種の賦形剤の混合物は架橋される、方法。
【請求項２】
前記１種又は複数種の賦形剤は１種又は複数種の生体適合性材料を含む、請求項１に記載の方法。
【請求項３】
前記１種又は複数種の生体適合性材料はナノフィブリルセルロースを含む、請求項２に記載の方法。
【請求項４】
前記ナノフィブリルセルロースは、被嚢類、バクテリア、及び／又は植物に由来する、請求項３に記載の方法。
【請求項５】
被嚢類、バクテリア、及び／又は植物に由来する前記ナノフィブリルセルロースは、０．１マイクロメートル〜５マイクロメートルの長さを有するフィブリルを含む分散液を含む、請求項４に記載の方法。
【請求項６】
被嚢類、バクテリア、及び／又は植物に由来する前記ナノフィブリルセルロースは、１．５重量％超且つ４重量％未満の固体含有率を有する分散液を含む、請求項４に記載の方法。
【請求項７】
被嚢類、バクテリア、及び／又は植物に由来する前記ナノフィブリルセルロースは、ヒトの免疫応答系に実質的に影響を及ぼす量より少ない量のヘミセルロースを有する分散液を含む、請求項４に記載の方法。
【請求項８】
被嚢類、バクテリア、及び／又は植物に由来する前記ナノフィブリルセルロースは、検出可能なアグロメレートを有さない分散液を含む、請求項４に記載の方法。
【請求項９】
被嚢類、バクテリア、及び／又は植物に由来する前記ナノフィブリルセルロースは、検出可能なバクテリア由来リポ多糖を有さない分散液を含む、請求項４に記載の方法。
【請求項１０】
被嚢類、バクテリア、及び／又は植物に由来する前記ナノフィブリルセルロースは、（ａ）アルギン酸塩、及び（ｂ）カルシウムイオン、バリウムイオン、及び／又はストロンチウムイオンを加えることにより、架橋される、請求項４に記載の方法。
【請求項１１】
被嚢類、バクテリア、及び／又は植物に由来する前記ナノフィブリルセルロースは、アルギン酸塩、及びポリリジン又はその他のポリカチオンを加えることにより、架橋される、請求項４に記載の方法。
【請求項１２】
被嚢類、バクテリア、及び／又は植物に由来する前記ナノフィブリルセルロースは、フィブリノゲン及びトロンビンの溶液を加えることにより、架橋される、請求項４に記載の方法。
【請求項１３】
被嚢類、バクテリア、及び／又は植物に由来する前記ナノフィブリルセルロースは、カルボキシメチル化又は酸化されてから、カルシウムイオン、バリウムイオン、及び／又はストロンチウムイオン、又はポリリジン若しくはその他のポリカチオンを加えることにより、架橋される、請求項４に記載の方法。
【請求項１４】
被嚢類、バクテリア、及び／又は植物に由来する前記ナノフィブリルセルロースは、多血小板血漿（ＰＲＰ）を加えてからカルシウムイオンを加えることにより、架橋される、請求項４に記載の方法。
【請求項１５】
被嚢類、バクテリア、及び／又は植物に由来する前記ナノフィブリルセルロースは、リボフラビン５’−リン酸塩を加えてから紫外線に曝露することにより、架橋される、請求項４に記載の方法。
【請求項１６】
ヒトの審美手術及び／又は再建手術に使用される、請求項１に記載の方法により得られる移植可能組成物。
【請求項１７】
動物の審美手術及び／又は再建手術に使用される、請求項１に記載の方法により得られる移植可能組成物。
【請求項１８】
創傷治癒に使用される、請求項１に記載の方法により得られる移植可能組成物。
【請求項１９】
前記三次元自家脂肪グラフトは、多孔性であり、実質的な容積縮小を伴うことなく移植後も生存する、請求項１に記載の方法。
【請求項２０】
前記三次元自家脂肪グラフトは、血管新生を生じるようになり、審美手術及び／又は再建手術に使用される、請求項１に記載の方法。
【発明の詳細な説明】
【技術分野】
【０００１】
関連出願の相互参照
本出願は、２０１８年８月１７日出願の米国仮特許出願第６２／７１９，１６２号明細書の開示に依拠し、当該仮特許出願の出願日の利益に対する優先権を主張する。その出願の開示全体は参照により本明細書に組み込まれる。
【背景技術】
【０００２】
発明の背景
発明の分野
本発明は一般的に、自家脂肪移植に関し、より詳細には、多能性幹細胞及び生体適合性セルロースナノフィブリルを含むヒト脂肪吸引物由来脂肪組織を使用した三次元自家脂肪グラフトを作製するための方法に関する。
【０００３】
関連技術の記載
自家脂肪移植は、脂肪組織が豊富に存在し比較的簡易な処置であることから、再建手術及び審美手術として確立されている。脂肪移植の用途としては、顔の若返り、手の若返り、乳房の再建及び容積増大、皮膚光老化の治療、輪郭変形の矯正、並びに老人性及び糖尿病性の足底脂肪体萎縮の改善が挙げられる。そのプロセスは一般的に、３つの工程、好適なドナー部位から脂肪組織を採取すること、脂肪吸引物を処理すること、及び精製済み脂肪組織を再注入すること、で構成される。しかしながら、効果は不十分且つ予測不可能なものである。自家脂肪組織移植後における主たる問題は時間の経過に伴うその吸収率であり、平均的には総移植容積の２５％〜７０％への縮小が生じている（Ｓｉｍｏｎａｃｃｉ，Ｆ．，Ｂｅｒｔｏｚｚｉ，Ｎ．，Ｇｒｉｅｃｏ，Ｍ．Ｐ．，Ｇｒｉｇｎａｆｆｉｎｉ，Ｅ．ａｎｄ  Ｒａｐｏｓｉｏ，Ｅ．，Ｐｒｏｃｅｄｕｒｅ，ａｐｐｌｉｃａｔｉｏｎｓ，ａｎｄ  ｏｕｔｃｏｍｅｓ  ｏｆ  ａｕｔｏｌｏｇｏｕｓ  ｆａｔ  ｇｒａｆｔｉｎｇ．Ａｎｎａｌｓ  ｏｆ  Ｍｅｄｉｃｉｎｅ  ａｎｄ  Ｓｕｒｇｅｒｙ  ２０，４９−６０（２０１７）を参照のこと）。脂肪細胞が死滅して再吸収されると、貪食するためにその空間にマクロファージ及び多核細胞が浸潤する。移植脂肪細胞は虚血期に死滅する。脂肪画分が極めて小さい場合には血管新生が認められている。
【０００４】
更に、脂肪組織は血管新生を多く生じ、脂肪細胞に加えて数種類の細胞を含有している。血管網の周囲には、周皮細胞、内皮前駆細胞、及び間葉系幹細胞である脂肪幹細胞の集団が存在している。脂肪吸引物からの間質血管細胞群（ＳＶＦ）の単離は、数種類の酵素を用いた細胞外マトリックスの消化により可能であるが、その中でも一般的に、コラゲナーゼが最も重要である。ＳＶＦは、細胞外マトリックスを酵素消化してから洗浄及び分離を行う市販の自動制御装置（例としては、Ｃｙｔｏｒｉ  Ｃｅｌｕｔｉｏｎ  ８００／ＣＲＳ  Ｓｙｓｔｅｍ、Ｍｅｄｉ−ＫｈａｎのＬｉｐｏｋｉｔ、及びＴｉｓｓｕｅ  ＧｅｎｅｓｉｓのＩｃｅｌｌａｔｏｒが挙げられる）を使用した手動操作又は自動操作により、単離することができる。次に、ＳＶＦ画分から脂肪由来幹細胞（ＡＳＣ）を培養し、更に増殖させてもよい。ＳＶＦは、治癒能及び血管新生促進能を有する有力な細胞画分として認識されている。しかしながら、ＳＶＦの単離はまた、患者に悪影響を及ぼし得る消化酵素の使用を伴っており、本出願時点においてはまだ規制認可申請中である。酵素を使用しないその他の脂肪分離法としては、例えば、イタリアのＬｉｐｏｇｅｍｓのデバイスに適用されている機械的処理が挙げられる（Ｂｉａｎｃｈｉ，Ｆ．ｅｔ  ａｌ．，Ａ  ｎｅｗ  ｎｏｎｅｎｚｙｍａｔｉｃ  ｍｅｔｈｏｄ  ａｎｄ  ｄｅｖｉｃｅ  ｔｏ  ｏｂｔａｉｎ  ａ  ｆａｔ  ｔｉｓｓｕｅ  ｄｅｒｉｖａｔｉｖｅ  ｈｉｇｈｌｙ  ｅｎｒｉｃｈｅｄ  ｉｎ  ｐｅｒｉｃｙｔｅ−ｌｉｋｅ  ｅｌｅｍｅｎｔｓ  ｂｙ  ｍｉｌｄ  ｍｅｃｈａｎｉｃａｌ  ｆｏｒｃｅｓ  ｆｒｏｍ  ｈｕｍａｎ  ｌｉｐｏａｓｐｉｒａｔｅｓ．Ｃｅｌｌ  Ｔｒａｎｓｐｌａｎｔ．２２，２０６３−２０７７（２０１３）；Ｔｒｅｍｏｌａｄａ，Ｃ．，Ｃｏｌｏｍｂｏ，Ｖ．＆  Ｖｅｎｔｕｒａ，Ｃ．，Ａｄｉｐｏｓｅ  ｔｉｓｓｕｅ  ａｎｄ  ｍｅｓｅｎｃｈｙｍａｌ  ｓｔｅｍ  ｃｅｌｌｓ：ｓｔａｔｅ  ｏｆ  ｔｈｅ  ａｒｔ  ａｎｄ  Ｌｉｐｏｇｅｍｓ（登録商標）ｔｅｃｈｎｏｌｏｇｙ  ｄｅｖｅｌｏｐｍｅｎｔ．Ｃｕｒｒｅｎｔ  ｓｔｅｍ  ｃｅｌｌ  ｒｅｐｏｒｔｓ  ２，３０４−３１２（２０１６）を参照のこと）。
【０００５】
本発明が対処する課題は脂肪グラフトの生存率を向上させることであり、それが達成可能となると、創傷治癒並びに再建手術及び審美手術に実際に利用することができる自家脂肪移植がもたらされる。
【０００６】
本明細書の本発明によれば、脂肪グラフトの生存率を向上させるために実行可能な方法は、栄養素及び酸素の拡散能の付与に加えて血管新生を促進する多孔率をもたらすようなパターンで、脂肪グラフトをバイオポリマーマトリックス内に封入することであってもよい。数種類のバイオポリマーが一般的な組織工学用の足場及びバイオインクとして利用されているが（例えば、Ｄｏｍｉｎｇｕｅｓ，Ｒ．Ｍ．Ａ．，ｅｔ  ａｌ．，Ｄｅｖｅｌｏｐｍｅｎｔ  ｏｆ  Ｉｎｊｅｃｔａｂｌｅ  Ｈｙａｌｕｒｏｎｉｃ  Ａｃｉｄ／Ｃｅｌｌｕｌｏｓｅ  Ｎａｎｏｃｒｙｓｔａｌｓ  Ｂｉｏｎａｎｏｃｏｍｐｏｓｉｔｅ  Ｈｙｄｒｏｇｅｌｓ  ｆｏｒ  Ｔｉｓｓｕｅ  Ｅｎｇｉｎｅｅｒｉｎｇ  Ａｐｐｌｉｃａｔｉｏｎｓ，Ｂｉｏｃｏｎｊｕｇａｔｅ  Ｃｈｅｍ．，２０１５，２６（８），ｐｐ．１５７１−１５８１；Ｇａｔｅｎｈｏｌｍ，Ｐ．，Ｃｅｌｌｕｌｏｓｅ  ｎａｎｏｆｉｂｒｉｌｌａｒ  ｂｉｏｉｎｋ  ｆｏｒ  ３ｄ  ｂｉｏｐｒｉｎｔｉｎｇ  ｆｏｒ  ｃｅｌｌ  ｃｕｌｔｕｒｉｎｇ，ｔｉｓｓｕｅ  ｅｎｇｉｎｅｅｒｉｎｇ  ａｎｄ  ｒｅｇｅｎｅｒａｔｉｖｅ  ｍｅｄｉｃｉｎｅ  ａｐｐｌｉｃａｔｉｏｎｓ、国際公開第２０１６１００８５６Ａ１号パンフレットを参照のこと）、バイオマテリアルは単一種の細胞と混合されている。ポリマー溶液は剪断減粘性であり、それは剪断速度が増加するにつれて粘度が減少することを意味する。国際公開第２００７０６６２２２Ａ１号パンフレットに記載の組織工学に利用するためのセルロースナノ結晶からなるセルロース粉末が提案されているが、このような材料は十分なナノフィブリル構造をもたらさない。
【０００７】
被嚢類から単離する、バクテリアが産生する、又は、植物の一次又は二次細胞壁から単離することができるセルロースナノフィブリル（ＣＮＦ）は、直径８〜３０ｎｍであり、長さは最長で１マイクロメートルであり得る。セルロースナノフィブリルは親水性表面を有することから、その表面上で水と結合して、もはや固体含有率の低い（１〜２％）ハイドロゲルを形成する。ＣＮＦは剪断減粘性であり、高いゼロ剪断粘度を示す。水で覆われたＣＮＦ表面の親水性により、ＣＮＦがタンパク質に吸着するのが防止され、ＣＮＦを生体不活性にする。細胞はＣＮＦ表面を認識せず、そのことは、生体適合性ということにかけては、異物反応がほとんどない又は全くないことから、本明細書で教示する１つの利点である。様々なセルロースナノフィブリルの中でも被嚢類由来のナノフィブリルは、高い結晶性、及び、太いフィブリル径、１マイクロメートルを超え得るフィブリル長を有する。本明細書の本発明によれば、この特性が、力を分散させること及び粘弾性に関与している。架橋アルギン酸又はヒアルロン酸と混合したナノセルロースフィブリルが脂肪前駆細胞を分化させるための好適な足場として機能することが示されているが（例えば、Ｈｅｎｒｉｋｓｓｏｎ，Ｉ．，Ｐ．Ｇａｔｅｎｈｏｌｍ，ａｎｄ  Ｄ．Ａ．Ｈａｇｇ，Ｉｎｃｒｅａｓｅｄ  ｌｉｐｉｄ  ａｃｃｕｍｕｌａｔｉｏｎ  ａｎｄ  ａｄｉｐｏｇｅｎｉｃ  ｇｅｎｅ  ｅｘｐｒｅｓｓｉｏｎ  ｏｆ  ａｄｉｐｏｃｙｔｅｓ  ｉｎ  ３Ｄ  ｂｉｏｐｒｉｎｔｅｄ  ｎａｎｏｃｅｌｌｕｌｏｓｅ  ｓｃａｆｆｏｌｄｓ．Ｂｉｏｆａｂｒｉｃａｔｉｏｎ，２０１７，Ｆｅｂ  ２１；９（１）；Ｋｒｏｎｔｉｒａｓ，Ｐ．，Ｐ．Ｇａｔｅｎｈｏｌｍ，ａｎｄ  Ｄ．Ａ．Ｈａｇｇ，Ａｄｉｐｏｇｅｎｉｃ  ｄｉｆｆｅｒｅｎｔｉａｔｉｏｎ  ｏｆ  ｓｔｅｍ  ｃｅｌｌｓ  ｉｎ  ｔｈｒｅｅ−ｄｉｍｅｎｓｉｏｎａｌ  ｐｏｒｏｕｓ  ｂａｃｔｅｒｉａｌ  ｎａｎｏｃｅｌｌｕｌｏｓｅ  ｓｃａｆｆｏｌｄｓ．Ｊｏｕｒｎａｌ  ｏｆ  Ｂｉｏｍｅｄｉｃａｌ  Ｍａｔｅｒｉａｌｓ  Ｒｅｓｅａｒｃｈ  Ｐａｒｔ  Ｂ−Ａｐｐｌｉｅｄ  Ｂｉｏｍａｔｅｒｉａｌｓ，２０１５．１０３（１）：ｐ．１９５−２０３を参照のこと）、脂肪細胞との混合ではない。
【発明の概要】
【課題を解決するための手段】
【０００８】
発明の概要
本明細書の本発明は、多能性幹細胞及び生体適合性セルロースナノフィブリルを含むヒト脂肪吸引物由来脂肪組織を使用した三次元自家脂肪グラフトを作製するための方法を導入することにより、上記の課題を克服する。好ましい実施形態では、ヒト脂肪吸引物由来脂肪組織を使用した三次元自家脂肪グラフトは、多能性幹細胞及び生体適合性セルロースナノフィブリルを多く含む、すなわち、多い量又は含有量の多能性幹細胞及び生体適合性セルロースナノフィブリルを含む。
【０００９】
本明細書の一実施形態は、多孔を有する三次元自家脂肪グラフトを作製するための方法を提供し、その三次元自家脂肪グラフトは、審美手術及び再建手術に使用するために、容積縮小を伴うことなく移植後生存し、血管新生を生じさせ、その三次元自家脂肪グラフトにおいて、脂肪吸引物、好ましくは幹細胞を多く含む脂肪吸引物は、被嚢類、バクテリア、又は植物に由来するナノフィブリルセルロースを含む１種又は複数種の賦形剤及び／又は生体適合性材料と混合され、架橋される。
【００１０】
別の実施形態は、多孔を有する三次元自家脂肪グラフトを作製するための方法を提供し、その三次元自家脂肪グラフトは、審美手術及び再建手術に使用するために、容積縮小を伴うことなく移植後も生存し、血管新生を生じさせ、その三次元自家脂肪グラフトにおいて、脂肪吸引物、好ましくは幹細胞を多く含む脂肪吸引物は、被嚢類、バクテリア、又は植物に由来するナノフィブリルセルロースを含む１種又は複数種の生体適合性材料と混合され、架橋される。
【００１１】
別の実施形態において、本明細書の本発明は、多孔を有する三次元自家脂肪グラフトを作製するための方法を含み、その三次元自家脂肪グラフトは、審美手術及び再建手術に使用するために、容積縮小を伴うことなく移植後も生存し、血管新生を生じさせ、その三次元自家脂肪グラフトにおいて、脂肪吸引物、好ましくは幹細胞を多く含む脂肪吸引物は、被嚢類に由来するナノフィブリルセルロースを含む１種又は複数種の賦形剤及び／又は１種又は複数種の生体適合性材料と混合され、架橋される。ある態様では、被嚢類に由来するナノフィブリルセルロースは、直径が１５ｎｍ超で長さが０．５マイクロメートル〜５マイクロメートルのフィブリルを含む分散液の形態である。別の実施形態では、被嚢類に由来するナノフィブリルセルロースは、１．５重量％よりも高く且つ４重量％よりも低い固体含有率を有する分散液の形態である。被嚢類に由来するナノフィブリルセルロースは、ある態様では、免疫応答に影響を及ぼす検出可能なヘミセルロースを有しておらず、検出可能なアグロメレートをほとんど有していない又は全く有していない。一実施形態では、被嚢類に由来するナノフィブリルセルロースは、ある場合にはエンドトキシンとして知られる検出可能なバクテリア由来リポ多糖をほとんど含まない又は全く含まない分散液の形態である。
【００１２】
別の実施形態では、被嚢類に由来するナノフィブリルセルロースは、アルギン酸塩、及びカルシウムイオン、バリウムイオン、及び／又はストロンチウムイオンを加えることにより、架橋される。別の実施形態では、被嚢類に由来するナノフィブリルセルロースは、アルギン酸塩及びポリリジンを加えることにより、架橋される。別の実施形態では、被嚢類に由来するナノフィブリルセルロースは、フィブリノゲン及び／又はトロンビンの溶液を加えることにより、架橋される。
【００１３】
一実施形態では、被嚢類に由来するナノフィブリルセルロースは、多血小板血漿（ＰＲＰ）を加えてからカルシウムイオンを加えることにより、又は、カルシウムイオンを加えてから多血小板血漿（ＰＲＰ）を加えることにより、架橋される。別の実施形態では、被嚢類に由来するナノフィブリルセルロースは、リボフラビン５’−リン酸塩を加えてからＵＶ（紫外線）光に曝露することにより、又は、ＵＶ（紫外線）光に曝露してからリボフラビン５’−リン酸塩を加えることにより、架橋される。
【００１４】
別の実施形態は、ヒトの審美手術及び再建手術に使用するために調製された移植可能組織を含む。一実施形態では、移植可能組織は、ヒト又はその他の動物を含む動物の審美手術及び再建手術に使用するために調製される。別の実施形態では、移植可能組織は創傷治癒のために調製される。別の実施形態では、移植可能バイオマテリアルは、脂肪吸引物を加えることなく調製され、皮膚充填剤として使用される。
【００１５】
本明細書の実施形態のこれら及びその他の態様は、以下の記述及び添付図面と共に考察した場合、より適切に認識及び理解される。しかしながら、以下の記述は、好ましい実施形態及び多数のその個々の詳細を示しているが、例示として示すものであり限定するものではないということを理解すべきである。本明細書の実施形態の趣旨を逸脱することなく本明細書の実施形態の範囲内の多くの変更及び修正を行ってもよく、本明細書の実施形態は全てのこのような修正を含む。
【００１６】
図面の簡単な説明
添付図面は、本発明の実施形態の特定の態様を図示するものであり、本発明を限定するために使用されるべきではない。図面は、書面による記述と共に、本発明の特定の原理を説明するものである。
【図面の簡単な説明】
【００１７】
【図１Ａ】脂肪吸引物の採取及び処理技術の様々な工程を示す。
【図１Ｂ】脂肪吸引物の採取及び処理技術の様々な工程を示す。
【図１Ｃ】脂肪吸引物の採取及び処理技術の様々な工程を示す。
【図２】分離脂肪吸引物（Ｌ）、アルギン酸塩と混合した分離脂肪吸引物（ＬＡ）、アルギン酸塩及び被嚢類由来ナノセルロースと混合した分離脂肪吸引物（ＬＴ）のレオロジー特性を示す。
【図３】架橋反応速度の測定値を示す。
【図４Ａ】３Ｄ成形実験の結果を示す。
【図４Ｂ】３Ｄ成形実験の結果を示す。
【図５Ａ】ｉｎ  ｖｉｖｏ実験の結果を示す。
【図５Ｂ】ｉｎ  ｖｉｖｏ実験の結果を示す。
【図５Ｃ】ｉｎ  ｖｉｖｏ実験の結果を示す。
【図５Ｄ】ｉｎ  ｖｉｖｏ実験の結果を示す。
【発明を実施するための形態】
【００１８】
様々な実施形態の詳細な説明
これより、本発明の様々な例示的な実施形態について詳細を参照する。以下の例示的な実施形態の記述は本発明を限定することを意図しないということを理解されたい。むしろ、以下の記述は、本発明の特定の態様及び特徴についてのより詳細な理解を読者に与えるために提供されるものである。
【００１９】
本明細書の実施形態並びにその様々な特徴及び有利な詳細について、添付図面において図示され以下の記述において詳細に記載されている非限定実施形態を参照して、より詳細に説明する。周知の構成要素及び処理技術についての記述は、本明細書の実施形態が不必要に不明瞭とならないように省略した。本明細書で使用する実施例は、本明細書の実施形態を実施可能とするような理解を容易にすること、及び本明細書の実施形態を当業者が実施することを更に可能とすること、を単に目的としたものである。それゆえ、本実施例は、本明細書の実施形態の範囲を限定するものと解釈されるべきではない。
【００２０】
本明細書の実施形態は、幹細胞を多く含む機械的に分離させた脂肪吸引物をバイオポリマーと混合して部分的又は完全に均一な分散液を得てから、その混合物を処理／その混合物を使用して、多孔を有する三次元構造物を作製することに基づいた方法を含む。バイオポリマー材料は、ある態様において、分散剤／乳化剤として使用される。本発明による多孔は、栄養素及び／又は酸素の拡散を可能とし、脂肪細胞の生存に寄与するが、多孔はまた、前駆細胞の分化及び血管新生を可能とする。本発明による移植は、モールディング、３Ｄバイオプリンティング、又はヒト又は動物の体内への注入を含むがこれらに限定されない技術を用いて実施することができる。本明細書に記載のバイオポリマーは、ある態様において、２種類の異なる機能を有するが、第１の機能は剪断減粘性（擬塑性）を有する均一な分散液を提供することであり、第２の機能は架橋である。均一な分散液／エマルションは生体適合性セルロースナノフィブリル及び／又はその他の賦形剤を加えることにより得られ、架橋は、例えば、フィブリノゲン及びトロンビン、又はアルギン酸塩及びカルシウムを使用して、多血小板血漿（ＰＲＰ）を加えてからカルシウムイオンを加える、及び／又は、リボフラビン５’−リン酸塩を加えてからＵＶ光に曝露することにより得られる。セルロースナノフィブリル、とりわけ被嚢類から単離したセルロースナノフィブリルは、ある態様において、分散剤及び乳化剤として好ましいが、セルロースナノフィブリルはまた、低剪断応力において高粘度である剪断減粘性、及び３Ｄ脂肪グラフトの機械的安定性を提供し得る。セルロースナノフィブリルはまた、多孔率の向上を可能とし得、それにより、血管新生又は向上した血管新生がもたらされ得る。前述の３Ｄ自家脂肪グラフトは、好ましい実施形態において、移植後も生存し、医学的に有意な程度にまでは容積縮小しない。３Ｄ自家脂肪グラフトはまた、好ましい実施形態において血管新生を生じる。本発明は、このように、創傷を治癒するための、及び再建手術及び審美手術を用いた軟組織の矯正及び修復を可能とするための革新的な方法を提供する。
【実施例】
【００２１】
実施例１（脂肪吸引物の採取及び処理）
Ｒｅｇｉｏｎａｌ  Ｅｔｈｉｃｓ  Ｃｏｍｍｉｔｔｅｅ  ｏｆ  Ｇｏｔｈｅｎｂｕｒｇの承認（Ｄｎｒ  ６２４−１６）を受けインフォームドコンセントへのサイン取得後に、健康な女性ドナーの腹部皮下組織から脂肪吸引物を採取した。イタリアのＬｉｐｏｇｅｍｓデバイスを製造業者のプロトコルに従って用い、機械的な力により、酵素処理を何ら行わずに、脂肪吸引物を処理した。簡潔に説明すると、閉鎖系において、生理的電解質溶液（Ｒｉｎｇｅｒ’ｓ  Ａｃｅｔａｔｅ，Ｂｒａｕｎ）で脂肪吸引物を洗浄し、金属ビーズを用いて５×２０秒間振盪することにより乳化させてから、すすいだ。ドナー由来の合計１６０ｍｌの脂肪吸引物を使用した。上記の処理済み脂肪吸引物由来脂肪組織を、４．５％マンニトール溶液中の３重量％アルギン酸塩溶液ＳＬＧ１００（Ｎｏｖａｍａｔｒｉｘ，ノルウェー）と、９０：１０の容積比率で混合した。脂肪混合物を更に、ナノセルロース／アルギン酸塩（８０：２０）と、１：１の比率で混合した。図１Ａは、単離済み脂肪吸引物を示し、図１Ｂは、Ｌｉｐｏｇｅｍｓデバイスを用いて処理した形態の脂肪吸引物（黄色）、及び、アルギン酸塩及び青色色素を加えた被嚢類由来セルロースナノフィブリルの分散液（青色）を示す。図１Ｃは、処理済み脂肪吸引物をセルロースナノフィブリル分散液と混合した際の、ペースト状の粘稠度を有する緑色の均一な分散液を示す。
【００２２】
実施例２（レオロジー）
ペルチェプレートを装着したＤｉｓｃｏｖｅｒｙ  ＨＲ−２レオメーター（ＴＡ  Ｉｎｓｔｒｕｍｅｎｔｓ，ＵＫ）を使用して、Ｌｉｐｏｇｅｍｓシステムを用いて調製した脂肪吸引物由来脂肪分離組織（Ｌ）、アルギン酸塩と混合した処理済み脂肪組織（ＬＡ）、及びアルギン酸塩及び被嚢類由来ナノセルロースと混合した処理済み脂肪組織（ＬＴ）のレオロジー特性及び架橋反応速度を解析した。全ての測定は２５℃で実施した。剪断粘度は、０．０１〜１５００ｓ−１の剪断速度、プレート−プレートの形状（２０ｍｍ、ギャップ＝５００μｍ）で測定した。機械的処理済み脂肪吸引物由来脂肪組織（Ｌ）は不均一であり、脂肪組織のクラスター及び自由流動性液体で構成されていた。Ｌの粘度曲線は、原料の不均一性に起因して非線形であった（図２の上部の曲線を参照のこと）。アルギン酸塩を加えると、剪断減粘性を有するより均一な分散液がもたらされた（図２の最下部の曲線を参照のこと）。しかしながら、粘度は最適な３Ｄ成形用には低すぎた。被嚢類由来セルロースナノフィブリルを加えると、３Ｄ成形を可能とする剪断減粘性及び粘度がもたらされた（図２の曲線ＬＴを参照のこと）。
【００２３】
実施例３（架橋）
架橋実験を実施して、異なる架橋剤を評価し、架橋の反応速度についても評価を行った。図３は、アルギン酸塩を使用して０．１ＭのＣａＣｌ２溶液を加えることにより架橋を実施した際の実験の結果を示す。測定したＬＶＲ領域内の応力及び０．１〜１００ｒａｄ／秒の範囲の周波数で、振動周波数測定を実施した。１．５％のひずみ及び１Ｈｚの周波数で、振動時間測定を１０分間実施した。測定開始から２０秒後、貯蔵弾性率のデータを収集しつつ、１ｍｌの０．１Ｍ  ＣａＣｌ２を測定中の脂肪吸引物分散液の周囲に分注した。図３の最下部の曲線は脂肪吸引物（Ｌ）であり、ＣａＣｌ２溶液の添加によって架橋しなかった。それに対し、アルギン酸塩を含む脂肪吸引物（ＬＡ）とアルギン酸塩及び被嚢類から単離したセルロースナノフィブリルを含む脂肪吸引物の両方は、ｔ＝４０秒のＣａＣｌ２を加えた際の弾性率の急速な上昇から分かるように、６０〜１００秒以内に架橋した。被嚢類に由来するセルロースナノフィブリルを加えた場合の架橋脂肪吸引物の貯蔵弾性率がアルギン酸塩のみを含む架橋脂肪吸引物と比較してより高いということを、図３から理解することができる。アルギン酸塩及びＣａＣｌ２の溶液の代わりにフィブリノゲン及びトロンビンの溶液を加えて、別の架橋実験を実施した。分散液はトロンビンの添加後急速に架橋した。多血小板血漿（ＰＲＰ）を加えてからカルシウムイオンを加えたものもまた架橋をもたらした。リボフラビン５’−リン酸塩を加えてからＵＶに曝露したものについても実施し、架橋がもたらされた。
【００２４】
実施例４（３Ｄ成形：モールディング及び３Ｄバイオプリンティング）
単にＬｉｐｏｇｅｍｓシステムを用いて処理した脂肪吸引物由来脂肪組織（Ｌ）、又はアルギン酸塩と混合した脂肪吸引物由来脂肪組織（ＬＡ）、及びアルギン酸塩及びナノセルロースと混合した脂肪吸引物由来脂肪組織（ＬＴ）の３Ｄ成形能を、空気圧押出式の３Ｄバイオプリンター「Ｉｎｋｒｅｄｉｂｌｅ」（Ｃｅｌｌｉｎｋ  ＡＢ，Ｓｗｅｄｅｎ）を用いてモールド及びプリントすることにより、それぞれ評価した。円錐ノズル（直径８００マイクロメートル）でグリッドデザインをプリントした。ノズルから材料を連続的に分注して、グリッドデザインが視覚的に感じられるプリント忠実度のプリント構造物を得る能力を評価した。脂肪吸引物単独（Ｌ）もアルギン酸塩を含む脂肪吸引物（ＬＡ）も３Ｄ構造物へと最適に成形することができなかった。図４において確認できるように、被嚢類に由来するセルロースナノフィブリルを加えた脂肪吸引物のみが、３Ｄ構造物へと最適に加工／成形された。図４Ａは架橋前のグリッド構造物の結果を示し、図４Ｂは架橋後の結果を示す。好ましい実施形態では、３Ｄ構造物を取り外して移植することができる。
【００２５】
実施例５（３Ｄグラフトの移植）
ｉｎ  ｖｉｖｏ実験用に、半球体（１０ｍｍの直径、３ｍｍの高さ）を３ＤバイオプリントしてからＣａＣｌ２で５分間架橋し、その後直ちにＢＡＬＢ／ｃヌードマウスに皮下移植した。図５Ａは、３Ｄバイオプリントして架橋させた場合の３Ｄバイオプリント半球体を示す。図５Ｂは、マウス内における３日後の３Ｄ構造物を示しているが、移植半球体の３Ｄ形状はほとんど変化していない。図５Ｃは、移植後７日の３Ｄ構造物を示しているが、構造物の容積にはほとんど変化がなく、より弾力性に富んでいるかのように見える。移植片の表面上に若干の血管新生が認められた。図５Ｄは、移植後３０日の３Ｄ構造物を示しているが、容積縮小はほとんどない又は全くない。逆に、構造物は、容積がわずかに増大し、弾力性に富み、より黄色へと色が変化し、部分的又は完全に血管新生を生じているように見える。
【００２６】
特定の実施形態の上記の記述により、本明細書の実施形態の全容が完全に明らかとなることから、その他の者は、現行の知見を適用することにより、一般的な概念を逸脱することなく、このような特定の実施形態を容易に修正することができる、及び／又は、このような特定の実施形態を様々な用途へと容易に適合させることができ、その結果、このような適合及び修正は、開示実施形態の趣旨の範囲内及び等価物の範囲内において、理解されるべきであり、理解されることを意図している。本明細書で採用する表現又は用語は説明を目的としたものであり限定を目的としたものではないということを理解されたい。それゆえ、本明細書の実施形態は好ましい実施形態の観点から記載されているが、本明細書の実施形態を添付の特許請求の範囲の趣旨及び範囲内の修正を行って実施可能であることを当業者は理解するであろう。
【００２７】
様々な特徴を有する特定の実施形態を参照しつつ、本発明について記載してきた。上で提供した開示に鑑みて、本発明の実施に際し、本発明の範囲又は趣旨を逸脱することなく、様々な修正及び変化形態が実施可能であるということは、当業者には明白である。開示する特徴を、任意の用途又は設計の要件及び仕様に基づいて、単独で、任意の組み合わせで、又は省略して、使用してもよいということを当業者は理解するであろう。ある実施形態がある特定の特徴を「含む」ことを指す場合、その実施形態が代替的に、特徴のうちのいずれか１つ又は複数「からなる」又は「から本質的になる」であってもよいということを理解すべきである。本明細書で開示する方法のいずれかは、本明細書で開示する化合物及び／又は組成物のいずれか、又は任意のその他の化合物及び／又は組成物と共に使用することができる。同様に、開示する化合物及び／又は組成物のいずれかは、本明細書で開示する方法のいずれか、又は任意のその他の方法と共に使用することができる。本発明のその他の実施形態は、本明細書の考察及び本発明の実施から当業者には明白である。
【００２８】
本明細書において数値の範囲を提供する場合、その範囲の上限と下限の間にあるそれぞれの数値の、開示する単位の１０分の１までもまた明示的に開示されるということに特に留意されたい。開示する範囲内又は開示するその他の終点から導くことができる範囲内の任意のより狭い範囲もまたそれら自体明示的に開示される。同様に、開示する範囲の上限及び下限は独立して、その範囲に含まれ得る、又は、その範囲から除外され得る。単数形「ａ」、「ａｎ」及び「ｔｈｅ」は、文脈上特に明確に定めない限り、複数の指示対象を含む。本明細書及び実施例が本質的に例示であるとみなされ、本発明の本質から逸脱しない変化形態が本発明の範囲内に含まれるということを意図する。更に、本開示において引用する参照文献の全ての全体はそれぞれ個別に参照により本明細書に組み込まれ、それ自体、本発明の実施可能要件を補うための効率的な方法を提供することに加えて、当業者のレベルを詳細に述べる予備知識を提供することを目的としている。
【図１Ａ】
2021533882.tif 000003
【図１Ｂ】
2021533882.tif 000004
【図１Ｃ】
2021533882.tif 000005
【図２】
2021533882.tif 000006
【図３】
2021533882.tif 000007
【図４Ａ】
2021533882.tif 000008
【図４Ｂ】
2021533882.tif 000009
【図５Ａ】
2021533882.tif 000010
【図５Ｂ】
2021533882.tif 000011
【図５Ｃ】
2021533882.tif 000012
【図５Ｄ】
2021533882.tif 000013
【国際調査報告】
2021533882.tif 000014
2021533882.tif 000015
2021533882.tif 000016